(57)【要約】      （修正有）【課題】キャリアの移動を円滑にした薄膜トランジスタ及びその製造方法を提供する。【解決手段】基板３１の上に酸化膜３２を介して形成されたゲート３３と、ゲート３３の上にゲート絶縁層３４を介して形成されたチャネル３５と、チャネル３５表面にソース３６ａ及びドレイン３６ｂと離隔して形成され、キャリアの移動を円滑にするフローティングチャネル３７と、を備えることができ、フローティングチャネル３７上にソース３６ａまたはドレイン３６ｂとの間隔を制御するための絶縁層３８をさらに備えることができる薄膜トランジスタ。【選択図】図３
2011155263.tif 000002
【特許請求の範囲】
【請求項１】
ソース及びドレインと、
前記ソースと前記ドレインとの間に形成されたチャネルと、
前記チャネル上部または下部に、前記ソース及び前記ドレインと離隔して形成されたフローティングチャネルと、を備えるＴＦＴ。
【請求項２】
前記チャネルに対応するように基板上に形成されたゲートをさらに備える請求項１に記載のＴＦＴ。
【請求項３】
前記ゲートと前記チャネルとの間に形成されたゲート絶縁層をさらに備える請求項２に記載のＴＦＴ。
【請求項４】
前記フローティングチャネル上に形成された絶縁層をさらに備える請求項１に記載のＴＦＴ。
【請求項５】
前記ソースまたは前記ドレインのうち少なくとも一つは、前記絶縁層の端部及び前記チャネルの端部と接触することを特徴とする請求項４に記載のＴＦＴ。
【請求項６】
前記フローティングチャネルと前記ソースまたは前記ドレインとの間の離隔間隔は、前記絶縁層の厚さと対応することを特徴とする請求項４に記載のＴＦＴ。
【請求項７】
前記ゲートと前記チャネルとの間に形成されたゲート絶縁層をさらに備える請求項４に記載のＴＦＴ。
【請求項８】
前記チャネルは酸化物を含むことを特徴とする請求項１に記載のＴＦＴ。
【請求項９】
前記フローティングチャネル、前記ソースと前記ドレインとは同じ伝導性物質で形成されたことを特徴とする請求項１に記載のＴＦＴ。
【請求項１０】
前記フローティングチャネルは、金属、金属合金、金属酸化物、金属間化合物、伝導性高分子、不純物がドーピングされた半導体、炭素ナノチューブ及びグラフェンからなるグループから選択されたいずれか一つまたは二つ以上の組み合わせで形成される物質で形成されたことを特徴とする請求項１に記載のＴＦＴ。
【請求項１１】
前記フローティングチャネルの抵抗が前記チャネルのオン状態の抵抗より小さいことを特徴とする請求項１に記載のＴＦＴ。
【請求項１２】
ソース及びドレインと、
前記ソースと前記ドレインとの間に形成されたチャネルと、
前記チャネルに対応するように基板上に形成されたゲートと、
前記ゲートと前記チャネルとの間に形成されたゲート絶縁層と、
前記チャネルの上部または下部に、前記ソース及び前記ドレインと離隔して形成されたフローティングチャネルと、を備え、
前記フローティングチャネルは、キャリアの移動を円滑にして効率的なトランジスタの具現を可能にしていることを特徴とするＴＦＴ。
【請求項１３】
前記フローティングチャネル上に形成された絶縁層をさらに備える請求項１２に記載のＴＦＴ。
【請求項１４】
前記ソースまたは前記ドレインのうち少なくとも一つは、前記絶縁層の端部及び前記チャネルの端部と接触することを特徴とする請求項１３に記載のＴＦＴ。
【請求項１５】
前記フローティングチャネルと前記ソースまたは前記ドレインとの間の離隔間隔は、前記絶縁層の厚さと対応することを特徴とする請求項１３に記載のＴＦＴ。
【請求項１６】
前記チャネルは酸化物を含むことを特徴とする請求項１２に記載のＴＦＴ。
【請求項１７】
前記フローティングチャネル、前記ソースと前記ドレインとは同じ伝導性物質で形成されたことを特徴とする請求項１２に記載のＴＦＴ。
【請求項１８】
前記フローティングチャネルの抵抗が前記チャネルのオン状態の抵抗より小さいことを特徴とする請求項１２に記載のＴＦＴ。
【請求項１９】
基板上にゲート及びゲート絶縁層を形成する段階と、
前記ゲート絶縁層上にチャネルを形成する段階と、
前記ゲート絶縁層と前記チャネルとを覆うように導電層を形成する段階と、
前記チャネルの両側部とそれぞれ接触して形成されたソース及びドレインを形成し、
前記ソース及び前記ドレインと離隔して形成されたフローティングチャネルを形成する段階と、を含むＴＦＴの製造方法。
【請求項２０】
前記フローティングチャネル、前記ソースと前記ドレインとは同じ伝導性物質で形成されて、同じパターニングプロセスを通じて形成されることを特徴とする請求項１９に記載のＴＦＴの製造方法。
【請求項２１】
前記ソース及びドレインと前記フローティングチャネルとの間に形成される絶縁層を形成する段階をさらに含む請求項１９に記載のＴＦＴの製造方法。
【発明の詳細な説明】
【技術分野】
【０００１】
本発明は、薄膜トランジスタ及びその製造方法に関する。
【背景技術】
【０００２】
現在薄膜トランジスタ（Ｔｈｉｎ  Ｆｉｌｍ  Ｔｒａｎｓｉｓｔｏｒ：ＴＦＴ）は、多様な応用分野に用いられており、特に、ディスプレイ分野でスイッチング及び駆動素子として用いられており、クロスポイント型メモリ素子の選択スイッチとして使われている。
【０００３】
ディスプレイの駆動及びスイッチング素子として使われるものとして、非晶質シリコンＴＦＴ（ａ−Ｓｉ  ＴＦＴ）がある。これは、低コストで２ｍを超える大型基板上に均一に形成されうる素子であって、現在最も広く使われている素子である。しかし、ディスプレイの大型化及び高画質化の勢いによって素子性能も高性能化が求められており、移動度０．５ｃｍ２／Ｖｓレベルの既存のａ−Ｓｉ  ＴＦＴは限界に至ると判断される。またａ−Ｓｉ  ＴＦＴは、通例的に３００℃ほどの高温環境で工程を行わねばならない制限があって、フレキシブルディスプレイを具現するためのポリマー基板などには適用し難いという問題点があった。
【０００４】
したがって、ａ−Ｓｉ  ＴＦＴを代替できる多様なＴＦＴの開発がなされている。
【０００５】
多結晶シリコンＴＦＴ（ｐｏｌｙ−Ｓｉ  ＴＦＴ）は数十〜数百ｃｍ２／Ｖｓの高い移動度を持つため、既存のａ−Ｓｉ  ＴＦＴで実現し難かった高画質ディスプレイに適用できる性能を持つ。また、ａ−Ｓｉ  ＴＦＴに比べて素子特性劣化問題が非常に少ない。しかし、製造装備の限界や均一度不良などの技術的な問題で大型化が困難である。
【０００６】
酸化物半導体は非晶質状であるため、大面積化が容易でありつつａ−Ｓｉ  ＴＦＴより高い移動度を持つため、ａ−Ｓｉ  ＴＦＴを代替する次世代ＴＦＴとして注目されている。しかし、酸化物半導体は、プラズマによる損傷、及び水分や酸素の吸着などの外部環境による物質の電気的特性変化が発生しうる。
【０００７】
有機ＴＦＴ（Ｏｒｇａｎｉｃ  Ｔｈｉｎ  Ｆｉｌｍ  Ｔｒａｎｓｉｓｔｏｒ：ＯＴＦＴ）は、既存のシリコンＴＦＴと比較する時、プラズマを用いた化学蒸着（Ｐｌａｓｍａ−Ｅｎｈａｎｃｅｄ  Ｃｈｅｍｉｃａｌ  Ｖａｐｏｒ  Ｄｅｐｏｓｉｔｉｏｎ：ＰＥＣＶＤ）ではない常圧のウェット工程による半導体層の形成が可能であり、必要に応じて、全体がプラスチック基板を用いた連続工程（ｒｏｌｌ  ｔｏ  ｒｏｌｌ）により達成され、低コストのトランジスタを具現できるという大きい長所がある。しかし、シリコンＴＦＴと比べると電荷移動度が低くて漏れ電流値が大きい。
【発明の概要】
【発明が解決しようとする課題】
【０００８】
本発明の一実施形態では、ＴＦＴ及びその製造方法を提供する。
【課題を解決するための手段】
【０００９】
ソース及びドレインと、前記ソースと前記ドレインとの間に形成されたチャネルと、前記チャネル上部または下部に、前記ソース及び前記ドレインと離隔して形成されたフローティングチャネルと、を備えるＴＦＴを提供する。
【００１０】
前記チャネルに対応するように基板上に形成されたゲートをさらに備える。
【００１１】
前記ゲートと前記チャネルとの間に形成されたゲート絶縁層をさらに備える。
【００１２】
前記フローティングチャネル上に形成された絶縁層をさらに備える。
【００１３】
前記ソースまたは前記ドレインのうち少なくとも一つは、前記絶縁層の端部及び前記チャネルの端部と接触する。
【００１４】
前記フローティングチャネルと前記ソースまたは前記ドレインとの間の離隔間隔は、前記絶縁層の厚さと対応する。
【００１５】
前記ゲートと前記チャネルとの間に形成されたゲート絶縁層をさらに備える。
【００１６】
前記チャネルは酸化物を含む。
【００１７】
前記フローティングチャネル、前記ソースと前記ドレインとは同じ伝導性物質で形成される。
【００１８】
前記フローティングチャネルは、金属、金属合金、金属酸化物、金属間化合物、伝導性高分子、不純物がドーピングされた半導体、炭素ナノチューブ及びグラフェンからなるグループから選択されたいずれか一つまたは二つ以上の組み合わせで形成される物質で形成される。
【００１９】
前記フローティングチャネルの抵抗が前記チャネルのオン状態の抵抗より小さい。
【００２０】
また開示された実施形態では、ソース及びドレインと、前記ソースと前記ドレインとの間に形成されたチャネルと、前記チャネルに対応するように基板上に形成されたゲートと、前記ゲートと前記チャネルとの間に形成されたゲート絶縁層と、前記チャネルの上部または下部に、前記ソース及び前記ドレインと離隔して形成されたフローティングチャネルと、を備え、前記フローティングチャネルは、キャリアの移動を円滑にして効率的なトランジスタの具現を可能にしていることを特徴とするＴＦＴを提供する。
【００２１】
前記フローティングチャネル上に形成された絶縁層をさらに備える。
【００２２】
前記ソースまたは前記ドレインのうち少なくとも一つは、前記絶縁層の端部及び前記チャネルの端部と接触する。
【００２３】
前記フローティングチャネルと前記ソースまたは前記ドレインとの間の離隔間隔は、前記絶縁層の厚さと対応する。
【００２４】
前記チャネルは酸化物を含む。
【００２５】
前記フローティングチャネル、前記ソースと前記ドレインとは同じ伝導性物質で形成される。
【００２６】
前記フローティングチャネルの抵抗が前記チャネルのオン状態の抵抗より小さい。
【００２７】
また開示された実施形態では、基板上にゲート及びゲート絶縁層を形成する段階と、前記ゲート絶縁層上にチャネルを形成する段階と、前記ゲート絶縁層と前記チャネルとを覆うように導電層を形成する段階と、前記チャネルの両側部とそれぞれ接触して形成されたソース及びドレインを形成し、前記ソース及び前記ドレインと離隔して形成されたフローティングチャネルを形成する段階と、を含むＴＦＴの製造方法を提供する。
【００２８】
前記フローティングチャネル、前記ソースと前記ドレインとは同じ伝導性物質で形成されて、同じパターニングプロセスを通じて形成される。
【００２９】
前記ソース及びドレインと前記フローティングチャネルとの間に形成される絶縁層を形成する段階をさらに含む。
【図面の簡単な説明】
【００３０】
【図１】本発明の実施形態による酸化物ＴＦＴを示した断面図である。
【図２Ａ】本発明の実施形態による酸化物ＴＦＴの製造方法を示す図面である。
【図２Ｂ】本発明の実施形態による酸化物ＴＦＴの製造方法を示す図面である。
【図２Ｃ】本発明の実施形態による酸化物ＴＦＴの製造方法を示す図面である。
【図２Ｄ】本発明の実施形態による酸化物ＴＦＴの製造方法を示す図面である。
【図２Ｅ】本発明の実施形態による酸化物ＴＦＴの製造方法を示す図面である。
【図３】本発明の他の実施形態による酸化物ＴＦＴを示した断面図である。
【発明を実施するための形態】
【００３１】
以下、添付した図面を参照して本発明の実施形態を詳細に説明する。図面で同じ参照符号は同じ構成要素を称し、各構成要素のサイズや厚さは、説明の明瞭性のため誇張していることがある。
【００３２】
図１は、本発明の実施形態によるＴＦＴの構造を概略的に示した断面図である。図１では、ボトムゲート型ＴＦＴを示したが、本発明の実施形態によるＴＦＴは、トップゲート型及びボトムゲート型ＴＦＴにいずれも適用されうる。
【００３３】
図１を参照すれば、本発明の実施形態によるＴＦＴは、基板１１の一領域上に形成されたゲート１３、基板１１及びゲート１３上に形成されたゲート絶縁層１４を備えることができる。基板１１がＳｉで形成された場合、Ｓｉ表面に熱酸化工程による酸化層１２をさらに備えることができる。そして、ゲート１３に対応するゲート絶縁層１４上にはチャネル１５が形成されており、チャネル１５の両側部及びゲート絶縁層１４上にはソース１６ａ及びドレイン１６ｂが形成されうる。そして、前記チャネル１５の表面には、前記ソース１６ａ及びドレイン１６ｂと離隔してフローティングチャネル１７が形成されうる。
【００３４】
前記基板１１は、一般的な半導体素子に使われる基板を使用でき、例えば、シリコン、ガラスまたは有機物材料を使用できる。基板１１の表面に形成された酸化層１２は、例えば、シリコン基板を熱酸化して形成されたＳｉＯ２でありうる。
【００３５】
ゲート１３は、伝導性物質を使用して形成されたものであり、例えば、Ｔｉ、Ｐｔ、Ｒｕ、Ａｕ、Ａｇ、Ｍｏ、Ａｌ、ＷまたはＣｕなどの金属またはＩＺＯ（ＩｎＺｎＯ）またはＡＺＯ（ＡｌＺｎＯ）などの伝導性酸化物でありうる。ゲート絶縁層１４は、通例的な半導体素子に使われる絶縁物質を使用して形成されたものでありうる。具体的に、ＳｉＯ２またはＳｉＯ２より誘電率の高いＨｉｇｈ−Ｋ物質であるＨｆＯ２、Ａｌ２Ｏ３、Ｓｉ３Ｎ４またはこれらの混合物を使用できる。
【００３６】
チャネル１５は、一般的な半導体物質を使用して形成されたものであり、例えば酸化物半導体、有機半導体、Ｃ、Ｓｉ、Ｇｅ、ＳｉＧｅ、ＧａＮ、ＧａＡｓ、ＩｎＳｂ、ＩｎＰ、ＣｄＳなどの３族、４族、５族半導体及びその化合物、炭素ナノチューブ、グラフェンなどを使用して形成できる。
【００３７】
ソース１６ａ及びドレイン１６ｂは、伝導性物質を使用して形成されたものであり、例えば、Ｔｉ、Ｐｔ、Ｒｕ、Ａｕ、Ａｇ、Ｍｏ、Ａｌ、ＷまたはＣｕなどの金属またはＩＺＯ（ＩｎＺｎＯ）またはＡＺＯ（ＡｌＺｎＯ）などの伝導性酸化物などを使用できる。
【００３８】
フローティングチャネル１７は、一般的な伝導性物質を使用して形成されたものであり、ソース１６ａ及びドレイン１６ｂと同一物質で形成されたものでありうる。例えば、金属及び金属の合金、金属酸化物（ＩＴＯ、ＩＺＯなど）、金属間化合物、伝導性高分子、不純物がドーピングされた半導体、炭素ナノチューブまたはグラフェンなどを使用できる。チャネル１５の両側部がソース１６ａ及びドレイン１６ｂと隣接しているのに対して、フローティングチャネル１７は両側部がソース１６ａ及びドレイン１６ｂと離隔して形成される。したがって、フローティングチャネルはオフ状態を別途に調節する必要がない。
【００３９】
本実施形態で、前記フローティングチャネル１７の抵抗は、チャネル１５のオン状態の抵抗より小さい。この場合、キャリアの移動が抵抗の低いフローティングチャネル１７を通じて主に行われるので、チャネル１５のみを使用した時より効率的なトランジスタ具現が可能である。例えば、チャネルを酸化物で形成した場合、酸化物半導体の特性のため、チャネル長が短くなるほどソースとドレインとの間の電界が増大し、ＴＦＴのしきい電圧が負の方向に移動して、一般的なＴＦＴ駆動の範囲を超えるという問題が発生する。これを防止するためには、ＴＦＴのチャネル長を増大させねばならないが、そのようになれば、ＴＦＴの電流（Ｏｎ  Ｃｕｒｒｅｎｔ、Ｉｏｎ）が低減するという問題が発生する。しかし、本発明の実施形態のように、オン状態のチャネルより抵抗の小さなフローティングチャネル１７を形成すれば、フローティングチャネル１７は抵抗が低いため、ＴＦＴの長さが増大しても電流が低減しない。したがって、ＴＦＴのチャネル長を増大または維持させて正のしきい電圧を得ることができ、かつ同時に有効チャネル長を減少させて高い電流値及び高移動度を得ることができる。参考までに、ここでチャネル長とは、ソース１６ａとドレイン１６ｂとの間の距離を意味する。
【００４０】
また有機物をチャネルとして使用する場合、一般的にプリンティング工程を通じて有機半導体層を形成できる。この時、プリンティング工程の解像度限界のためチャネル長を縮めることができないので、ＴＦＴの電流（Ｉｏｎ）が減少するという問題が発生する。本発明の実施形態のようにフローティングチャネル１７を形成すれば、フローティングチャネル１７は抵抗が低いため、ＴＦＴのチャネル長が増大しても電流が減少せずに高い電流値を得ることができる。
【００４１】
以下、図２Ａないし図２Ｅを参照して本発明の一実施形態による酸化物ＴＦＴの製造方法について説明する。
【００４２】
図２Ａを参照すれば、まず基板１１を用意する。基板１１は、シリコン、ガラスまたはプラスチックなどを主に使用でき、これに限定されるものではない。シリコンを基板１１として使用する場合、熱酸化工程により基板１１の表面に絶縁層１２、例えば、ＳｉＯ２を形成できる。そして、基板１１上に金属または伝導性金属酸化物などの伝導性物質１３ａを塗布する。
【００４３】
図２Ｂを参照すれば、伝導性物質１３ａをパターニングすることでゲート１３を形成する。図２Ｃを参照すれば、ゲート１３の上部に絶縁物質を塗布し、かつパターニングしてゲート絶縁層１４を形成する。ゲート絶縁層は、シリコン酸化物、シリコン窒化物、ハフニウム（Ｈｆ）酸化物、アルミニウム酸化物またはハフニウム酸化物及びアルミニウム酸化物の混合物で形成できる。
【００４４】
図２Ｄを参照すれば、ゲート絶縁層１４上にチャネル物質をパターニングすることでチャネル１５を形成する。チャネルを形成する方法は、チャネル物質をＰＶＤ、ＣＶＤまたはＡＬＤなどの工程で塗布した後、ゲート１３に対応するゲート絶縁層１４上にチャネル物質が残留するようにパターニングするか、プリンティングなどを通じて該当位置にチャネルを直接形成できる。
【００４５】
図２Ｅを参照すれば、金属または伝導性金属酸化物などの物質をチャネル１５及びゲート絶縁層１４上に塗布した後、パターニングすることでソース１６ａ及びドレイン１６ｂとフローティングチャネル１７とを形成する。ここで、フローティングチャネル１７をソース１６ａ及びドレイン１６ｂと同じ物質で形成する場合、フローティングチャネル１７とソース１６ａ及びドレイン１６ｂとを共に同じパターニングプロセスを通じて形成できる。
【００４６】
最後に、４００℃以下、例えば、約３００℃の温度で一般的な炉（ｆｕｒｎａｃｅ）、ＲＴＡ（Ｒａｐｉｄ  Ｔｈｅｒｍａｌ  Ａｎｎｅａｌｉｎｇ）、レーザーまたはホットプレートなどを用いて熱処理工程を行って、酸化物ＴＦＴを形成できる。
【００４７】
図３は、本発明の他の実施形態による酸化物ＴＦＴを示した断面図である。ここでは、ボトムゲート構造のＴＦＴを示したが、トップゲート型及びボトムゲート型ＴＦＴにいずれも適用されうる。
【００４８】
図３を参照すれば、基板３１の一領域上にゲート３３、基板３１及びゲート３３上にはゲート絶縁層３４が形成されうる。基板３１がシリコンで形成された場合、シリコン表面に熱酸化工程により形成されたシリコン酸化層３２をさらに備えることができる。ゲート絶縁層３４上の一領域、例えば、ゲート３３に対応するゲート絶縁層３４上にはチャネル３５が形成され、チャネル３５の両側部にはソース３６ａ及びドレイン３６ｂが形成されうる。チャネル３５の表面にはフローティングチャネル３７がさらに形成されうるが、ここで、フローティングチャネル３７は、チャネル３５より狭い幅を持つように形成され、ソース３６ａ及びドレイン３６ｂと一定間隔ｄほど離隔して形成されうる。
【００４９】
フローティングチャネル３７とソース３６ａ、またはフローティングチャネル３７とドレイン３６ｂとの間隔ｄは数ｎｍないし数百ｎｍ間隔で調節でき、特に、短い間隔を確保するためにフローティングチャネル３７上に絶縁層３８をさらに形成できる。ソース３６ａまたはドレイン３６ｂのうち少なくとも一つは、絶縁層３８の端部及びチャネル３５の端部と接触するように形成できる。図３に示したように、フローティングチャネル３７とソース３６ａまたはドレイン３６ｂとの間隔ｄは、実質的に絶縁層３８の厚さに対応するということが分かる。
【００５０】
絶縁層３８を数ｎｍないし数百ｎｍの厚さに形成することでフローティングチャネル３７とソース３６ｂまたはドレイン３６ｂとの間隔を制御でき、図１に示した実施形態に比べてチャネル長をさらに短く形成できて、オン電流及びチャネル移動度を向上させることができる。
【００５１】
図３に示した基板３１、酸化層３２、ゲート３３、ゲート絶縁層３４、チャネル３５、ソース３６ａ、ドレイン３６ｂ及びフローティングチャネル３７は、前記図１の説明に示した同じ名称を持つ構成要素の材料を同一に使用できる。そして絶縁層３８は、一般的な半導体素子に使われる絶縁物質を使用して形成されたものであり、例えば、シリコン酸化物、シリコン窒化物、ｈｉｇｈ−ｋ物質またはそれらの混合物などを制限なしに使用できる。
【００５２】
図３に示した酸化物ＴＦＴを製造する工程は、図２Ａないし図２Ｄの製造方法をそのまま適用でき、チャネル３５を形成した後、チャネル３５上に金属または伝導性金属酸化物などの物質を塗布した後、パターニングしてフローティングチャネル３７を先ず形成する。そして、フローティングチャネル３７上に数ｎｍないし数百ｎｍ厚さの絶縁物質を、前記フローティングチャネル３７を取り囲むように塗布して絶縁層３８を形成する。そして、ゲート絶縁層３４、チャネル３５及び絶縁層３８上に金属または伝導性金属酸化物などの物質を塗布した後、パターニングしてソース３６ａ及びドレイン３６ｂを形成できる。
【００５３】
開示された実施形態によれば、ＴＦＴの全体チャネル長を増大または保持して正のしきい電圧を得ることができ、かつ同時に有効チャネル長を減少させて高い電流値を得ることができる高移動度の酸化物ＴＦＴを提供できる。
【００５４】
前述したような実施形態を通じて、当業者ならば、本発明の技術的思想によりＬＣＤ、ＯＬＥＤなどの平板ディスプレイの駆動トランジスタ、メモリ素子の周辺回路構成のためのトランジスタなどの多様な電子素子を製造できるであろう。本発明の実施形態によるＴＦＴは、ボトムゲート型またはトップゲート型として使われうる。結果的に、本発明の範囲は説明された実施形態によって定められるものではなく、特許請求の範囲に記載された技術的思想により定められねばならない。
【産業上の利用可能性】
【００５５】
本発明は、薄膜トランジスタ関連の技術分野に好適に用いられる。
【符号の説明】
【００５６】
１１、３１  基板
１２、３２  酸化層
１３、３３  ゲート
１４、３４  ゲート絶縁層
１５、３５  チャネル
１６ａ、３６ａ  ソース
１６ｂ、３６ｂ  ドレイン
１７、３７  フローティングチャネル
３８  絶縁層
【図１】
2011155263.tif 000003
【図２Ａ】
2011155263.tif 000004
【図２Ｂ】
2011155263.tif 000005
【図２Ｃ】
2011155263.tif 000006
【図２Ｄ】
2011155263.tif 000007
【図２Ｅ】
2011155263.tif 000008
【図３】
2011155263.tif 000009